(57)【要約】【課題】吐出安定性に優れ、更に、吐出後の乾燥性に優れ、低温乾燥時においても耐薬品性に優れた印刷面を実現可能なインクジェット記録用水性顔料インクを提供する。【解決手段】本発明のインクジェット記録用水性顔料インク組成物は、顔料、エマルジョン樹脂、界面活性剤及び水を含み、前記界面活性剤は、ポリグリセリン脂肪酸エステルを含み、前記ポリグリセリン脂肪酸エステルの含有量が、前記インクジェット記録用水性顔料インク組成物全量に対して０．３重量％以上１重量％未満であり、前記エマルジョン樹脂の含有量が、前記インクジェット記録用水性顔料インク組成物全量に対して５重量％以上３０重量％未満であることを特徴とする。【選択図】なし【特許請求の範囲】
【請求項１】
顔料、エマルジョン樹脂、界面活性剤及び水を含むインクジェット記録用水性顔料インク組成物であって、
前記界面活性剤は、ポリグリセリン脂肪酸エステルを含み、
前記ポリグリセリン脂肪酸エステルの含有量が、前記インクジェット記録用水性顔料インク組成物全量に対して０．３重量％以上１重量％未満であり、
前記エマルジョン樹脂の含有量が、前記インクジェット記録用水性顔料インク組成物全量に対して５重量％以上３０重量％未満であることを特徴とするインクジェット記録用水性顔料インク組成物。
【請求項２】
前記ポリグリセリン脂肪酸エステルが、その脂肪酸部位に炭素−炭素二重結合を有する請求項１に記載のインクジェット記録用水性顔料インク組成物。
【請求項３】
前記エマルジョン樹脂として、ガラス転移温度が４５℃以上のエマルジョン樹脂を含む請求項１又は２に記載のインクジェット記録用水性顔料インク組成物。
【請求項４】
前記顔料の含有量が、前記インクジェット記録用水性顔料インク組成物全量に対して０．１重量％以上２０重量％以下である請求項１〜３のいずれか１項に記載のインクジェット記録用水性顔料インク組成物。
【請求項５】
水溶性化合物を更に含む請求項１〜４のいずれか１項に記載のインクジェット記録用水性顔料インク組成物。
【発明の詳細な説明】
【技術分野】
【０００１】
本発明は、インクジェット記録用水性顔料インク組成物に関するものである。
【背景技術】
【０００２】
画像データ信号に基づき、紙等の被記録媒体に画像を形成する画像記録方法として、電子写真方式、昇華型・溶融型の熱転写方式、インクジェット方式等が知られている。これらの中でもインクジェット方式は、安価な装置で実施可能であり、かつ、必要とされる画像部のみにインクを吐出して被記録媒体上に直接画像を形成可能であるため、インクを効率よく使用でき、ランニングコストを低減でき、更に騒音が少なく、画像記録方式として優れている。
【０００３】
しかし、上記インクジェット方式で用いられるインク（インクジェット記録用インク）は、水性インクが中心であるため、紙のようにインク吸収性のある材料への印刷には適しているが、プラスチックや金属等のようにインク吸収性のない材料ないしインク吸収性の低い材料（すなわち、インク非吸収性材料）への印刷には適していない。
【０００４】
そこで、プラスチックや金属等のインク非吸収性材料にも印刷可能なインクジェット記録用インクについて多くの提案がなされている。例えば、特許文献１には、耐水性の向上、耐拡散性及び耐摩耗性等の染色堅牢度等の印刷画像の改善、及び長期保存安定性の向上を図る水性顔料インク組成物について提案されている。また、特許文献２には、吐出性能に優れた水性顔料インク組成物について提案されている。更に、特許文献３には、ラテックス（エマルジョン）と界面活性剤とを含む水性顔料インクが提案されている。
【先行技術文献】
【特許文献】
【０００５】
【特許文献１】特開２００６−２１３９２２号公報
【特許文献２】特開２００８−１７８７号公報
【特許文献３】特表２０１１−５０７９９１号公報
【発明の概要】
【発明が解決しようとする課題】
【０００６】
しかし、特許文献１及び２に記載された水性顔料インク組成物は、エマルジョン樹脂等のバインダを含有していないため、被記録媒体がプラスチック、金属等のインク非吸収性材料の場合、当該被記録媒体に対するインクの密着性に劣るとう問題がある。また、特許文献３に記載の水性顔料インクは、ラテックス（エマルジョン）を含んでいるが、インクを被記録媒体に密着させるために９０℃を超える比較的高温で乾燥する必要がある。
【０００７】
本発明は、上記問題を解決するもので、プラスチック、金属等のインク非吸収性材料にも印刷が可能であって印刷面の密着性に優れるとともに、吐出安定性にも優れ、更に、吐出後の乾燥性にも優れ、低温乾燥後においても耐薬品性に優れた印刷面を実現可能なインクジェット記録用水性顔料インク組成物を提供する。
【課題を解決するための手段】
【０００８】
本発明のインクジェット記録用水性顔料インク組成物は、顔料、エマルジョン樹脂、界面活性剤及び水を含むインクジェット記録用水性顔料インク組成物であって、前記界面活性剤は、ポリグリセリン脂肪酸エステルを含み、前記ポリグリセリン脂肪酸エステルの含有量が、前記インクジェット記録用水性顔料インク組成物全量に対して０．３重量％以上１重量％未満であり、前記エマルジョン樹脂の含有量が、前記インクジェット記録用水性顔料インク組成物全量に対して５重量％以上３０重量％未満であることを特徴とする。
【発明の効果】
【０００９】
本発明によれば、プラスチック、金属等のインク非吸収性材料にも印刷が可能であって印刷面の密着性に優れるとともに、吐出安定性にも優れ、更に、吐出後の乾燥性に優れ、低温乾燥後においても耐薬品性に優れた印刷面を実現可能なインクジェット記録用水性顔料インクを提供できる。
【発明を実施するための形態】
【００１０】
本発明のインクジェット記録用水性顔料インク組成物は、分散安定性に優れ、紙等の吸収性材料に対しては、にじみが少なく高発色であり、プラスチックや金属等のインク非吸収性材料にも印刷可能である。十分な発色に加えて、吐出安定性及び耐薬品性に優れる等の特性が要求されていることに鑑み、鋭意検討した結果によるものである。
【００１１】
即ち、本発明のインクジェット記録用水性顔料インク組成物は、顔料、エマルジョン樹脂、界面活性剤及び水を含み、上記界面活性剤は、ポリグリセリン脂肪酸エステルを含むことを特徴とする。これにより、インクジェットプリンタヘッドに対する吐出安定性に優れ、更に、吐出後の乾燥性に優れ、低温乾燥時においても耐薬品性に優れた印刷面を実現可能なインクジェット記録用水性顔料インクを提供できる。
【００１２】
以下、本発明のインクジェット記録用顔料インク組成物の各成分について詳細に説明する。
【００１３】
（界面活性剤）
本発明のインクジェット記録用水性顔料インク組成物に含まれる界面活性剤には、ポリグリセリン脂肪酸エステルを含んでいる。ポリグリセリン脂肪酸エステルを含むことにより、吐出安定性に優れるとともに、吐出後の乾燥性に優れ、低温乾燥時においても耐薬品性に優れた印刷面を実現可能なインクジェット記録用水性顔料インクを提供できる。
【００１４】
上記ポリグリセリン脂肪酸エステルとしては、例えば、モノステアリン酸ポリグリセリル、モノオレイン酸ポリグリセリル、モノイソステアリン酸ポリグリセリル、トリイソステアリン酸ジグリセリル、モノステアリン酸ポリグリセリル、グリセリン脂肪酸エステル、モノラウリン酸ポリグリセリル、グリセリン脂肪酸エステル、モノステアリン酸ポリグリセリル、モノオレイン酸ポリグリセリル、グリセリン脂肪酸エステル、縮合リシノレイン酸ポリグリセリル、モノラウリン酸ポリグリセリル、モノミリスチン酸デカグリセリル、モノステアリン酸ポリグリセリル、モノイソステアリン酸ポリグリセリル、モノオレイン酸ポリグリセリル、ジステアリン酸ポリグリセリル、ジイソステアリン酸ポリグリセリル、トリステアリン酸デカグリセリル、トリオレイン酸ポリグリセリル、ペンタステアリン酸デカグリセリル、ペンタオキシステアリン酸グリセリル、ペンタイソステアリン酸ポリグリセリル、ペンタオレイン酸ポリグリセリル、ヘプタステアリン酸ポリグリセリル、デカステアリン酸デカグリセリル、デカイソステアリン酸デカグリセリル、デカオレイン酸ポリグリセリル、縮合リシノレイン酸デカグリセリル等が挙げられる。
【００１５】
上記ポリグリセリン脂肪酸エステルの中でも、その脂肪酸部位に炭素−炭素二重結合を有するもの、例えば、モノオレイン酸ポリグリセリル、トリオレイン酸ポリグリセリル、デカオレイン酸ポリグリセリル等が好ましい。また、上記ポリグリセリン脂肪酸エステルの中でも、分子量が大きいもの、例えば、デカステアリン酸デカグリセリル、デカイソステアリン酸デカグリセリル等が好ましい。これらを含むことにより、吐出前の印刷ヘッドでのインクの非乾燥性が向上する。
【００１６】
また、上記ポリグリセリン脂肪酸エステルの含有量は、上記インクジェット記録用水性顔料インク組成物全量に対して０．３重量％以上１重量％未満であることが必要である。上記含有量が、０．３重量％未満では、ポリグリセリン脂肪酸エステルの添加効果が発揮できず、１重量％以上では、印刷面の耐薬品性が低下する。
【００１７】
本発明のインクジェット記録用水性顔料インク組成物は、インクの表面張力の制御、顔料及びエマルジョン樹脂の分散安定性の向上のため、他の界面活性剤を更に含むことができる。他の界面活性剤としては、両性界面活性剤、非イオン性界面活性剤が好ましい。
【００１８】
上記両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
【００１９】
上記非イオン界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテル、ポリオキシプロピレンポリオキシエチレンアルキルエーテル等のエーテル系界面活性剤；ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系界面活性剤；フッ素アルキルエステル、パーフルオロアルキルカルボン酸塩等の含フッ素系界面活性剤；等が挙げられる。
【００２０】
上記他の界面活性剤の含有量は、インクジェット記録用水性顔料インク組成物全量に対して０．０５重量％以上であることが好ましい。上記他の界面活性剤の含有量が０．０５重量％未満になると、他の界面活性剤の効果が発揮されない傾向にあるからである。また、上記他の界面活性剤の含有量の上限値は、上記ポリグリセリン脂肪酸エステルと合わせた界面活性剤の全量が、インクジェット記録用水性顔料インク組成物全量に対して３重量％以下となる量であることが好ましい。界面活性剤の全量が３重量％を超えると、界面活性剤が表面に多く残り、塗膜特性を悪くする傾向があるからである。
【００２１】
（エマルジョン樹脂）
本発明のインクジェット記録用水性顔料インク組成物は、エマルジョン樹脂として、ガラス転移温度が４５℃以上のエマルジョン樹脂を含むことが好ましい。上記エマルジョン樹脂のガラス転移温度が４５℃未満であると、耐薬品性が十分得られない場合があったり、印刷面がべた付いて埃が付着しやすくなったり、貼り付きやすくなる問題が生じたりする場合がある。上記エマルジョン樹脂のガラス転移温度の上限は、通常１１０℃程度である。本明細書において、「エマルジョン樹脂」とは、エマルジョン化した樹脂を意味し、エマルジョンの分散媒は含まない。また、「エマルジョン樹脂のガラス転移温度」とは、エマルジョン樹脂を含む水溶液（エマルジョン樹脂分散体）を１５０℃で２時間乾燥させ、脱水させることにより、得られたエマルジョン樹脂を単独で測定したときのガラス転移温度をいう。
【００２２】
上記ガラス転移温度が４５℃以上１１０℃以下のエマルジョン樹脂を形成する材料としては、スチレン、テトラヒドロフルフリルアクリレート及びブチルメタクリレートの他に（α，２，３又は４）−アルキルスチレン、（α，２，３又は４）−アルコキシスチレン、３，４−ジメチルスチレン、α−フェニルスチレン、ジビニルベンゼン、ビニルナフタレン、ジメチルアミノ（メタ）アクリレート、ジメチルアミノエチル（メタ）アクリレート、ジメチルアミノプロピルアクリルアミド、Ｎ，Ｎ−ジメチルアミノエチルアクリレート、アクリロイルモルフォリン、Ｎ，Ｎ−ジメチルアクリルアミド、Ｎ−イソプロピルアクリルアミド、Ｎ，Ｎ−ジエチルアクリルアミド、メチル（メタ）アクリレート、エチル（メタ）アクリレート、プロピル（メタ）アクリレート、エチルヘキシル（メタ）アクリレート、その他アルキル（メタ）アクリレート、メトキシジエチレングリコール（メタ）アクリレート、エトキシ基を有するジエチレングリコール又はポリエチレングリコールの（メタ）アクリレート、プロポキシ基を有するジエチレングリコール又はポリエチレングリコールの（メタ）アクリレート、ブトキシ基を有するジエチレングリコール又はポリエチレングリコールの（メタ）アクリレート、シクロヘキシル（メタ）アクリレート、ベンジル（メタ）アクリレート、フェノキシエチル（メタ）アクリレート、イソボニル（メタ）アクリレート、ヒドロキシアルキル（メタ）アクリレート、その他含フッ素（メタ）アクリレート、含塩素（メタ）アクリレート、含珪素（メタ）アクリレート等が挙げられる。また、（メタ）アクリルアミド、マレイン酸アミド、（メタ）アクリル酸等の１官能の他に架橋構造を導入する場合は、（モノ、ジ、トリ、テトラ、ポリ）エチレングリコールジ（メタ）アクリレート、１，４−ブタンジオール、１，５−ペンタンジオール、１，６−ヘキサンジオール、１，８−オクタンジオール及び１，１０−デカンジオール等のジ（メタ）アクリレート、トリメチロールプロパントリ（メタ）アクリレート、グリセリン（ジ、トリ）（メタ）アクリレート、ビスフェノールＡ又はＦのエチレンオキシド付加物のジ（メタ）アクリレート、ネオペンチルグリコールジ（メタ）アクリレート、ペンタエリスリトールテトラ（メタ）アクリレート、ジペンタエリスリトールヘキサ（メタ）アクリレート等を用いることができる。
【００２３】
上記エマルジョン樹脂の含有量は、インクジェット記録用水性顔料インク組成物全量に対して５重量％以上３０重量％未満である。上記エマルジョン樹脂の含有量が３０重量％以上となると、吐出安定性が低下し、上記エマルジョン樹脂の含有量が５重量％未満になると、耐薬品性が低下するからである。
【００２４】
（顔料）
本発明のインクジェット記録用水性顔料インク組成物に用いられる顔料としては、従来公知の無機顔料や有機顔料を使用できる。
【００２５】
上記無機顔料としては、例えば、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が挙げられる。
【００２６】
上記有機顔料としては、例えば、アゾ系、アゾメチン系、ポリアゾ系、フタロシアニン系、キナクリドン系、アントラキノン系、インジゴ系、チオインジゴ系、キノフタロン系、ベンズイミダゾロン系、イソインドリン系等が挙げられる。また、上記有機顔料としては、酸性、中性又は塩基性カーボンからなるカーボンブラックや、架橋したアクリル樹脂の中空粒子等を用いることもできる。
【００２７】
上述した顔料の具体例としては、下記に示すような、カラーインデックス（Ｃ．Ｉ．：Ｔｈｅ  Ｓｏｃｉｅｔｙ  ｏｆ  Ｄｙｅｒｓ ａｎｄ  Ｃｏｌｏｕｒｉｓｔｓ社発行）においてピグメントに分類されている化合物、つまり、カラーインデックス（Ｃ．Ｉ．）番号が付されているものが挙げられる。
【００２８】
シアン色を有する顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０等が挙げられる。これらの中でも、耐候性、着色力等の点から、Ｃ．Ｉ．ピグメントブルー１５：３及びＣ．Ｉ．ピグメントブルー１５：４のうちのいずれか単独で、又は両方を混合して用いることが好ましい。
【００２９】
マゼンタ色を有する顔料としては、例えば、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１６８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２５４、Ｃ．Ｉ．ピグメントバイオレット１９等が挙げられる。これらの中でも、耐候性、着色力等の点から、Ｃ．Ｉ．ピグメントレッド１２２、Ｃ．Ｉ．ピグメントレッド２０２、Ｃ．Ｉ．ピグメントレッド２０９、Ｃ．Ｉ．ピグメントレッド２５４、及びＣ．Ｉ．ピグメントバイオレット１９からなる群から選択される少なくとも１種が好ましい。
【００３０】
イエロー色を有する顔料としては、例えば、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４Ｃ、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。これらの中でも、耐候性等の点から、Ｃ．Ｉ．ピグメントイエロー７４、Ｃ．Ｉ．ピグメントイエロー８３、Ｃ．Ｉ．ピグメントイエロー１０９、Ｃ．Ｉ．ピグメントイエロー１１０、Ｃ．Ｉ．ピグメントイエロー１２０、Ｃ．Ｉ．ピグメントイエロー１２８、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー２１３、及びＣ．Ｉ．ピグメントイエロー２１４からなる群から選択される少なくとも１種が好ましい。
【００３１】
ブラック色を有する顔料としては、例えば、三菱化学社製の“ＨＣＦ”、“ＭＣＦ”、“ＲＣＦ”、“ＬＦＦ”、“ＳＣＦ”；キャボット社製の“モナーク”、“リーガル”；デグサ・ヒュルス社製の“カラーブラック”、“スペシャルブラック”、“プリンテックス”；東海カーボン社製の“トーカブラック”；コロンビア社製の“ラヴェン”；等が挙げられる。これらの中でも、三菱化学社製の“ＨＣＦ＃２６５０”、“ＨＣＦ＃２６００”、“ＨＣＦ＃２３５０”、“ＨＣＦ＃２３００”、“ＭＣＦ＃１０００”、“ＭＣＦ＃９８０”、“ＭＣＦ＃９７０”、“ＭＣＦ＃９６０”、“ＭＣＦ８８”、“ＬＦＦＭＡ７”、“ＬＦＦＭＡ８”、“ＬＦＦＭＡ１１”、“ＬＦＦＭＡ７７”、“ＬＦＦＭＡ１００”、及びデグサ・ヒュルス社製の“プリンテックス９５”、“プリンテックス８５”、“プリンテックス７５”、“プリンテックス５５”、“プリンテックス４５”からなる群から選択される少なくとも１種が好ましい。
【００３２】
また、上記顔料を界面活性剤あるいは分散剤により分散安定化した分散顔料、上記顔料の粒子表面に化学反応によって親水性の官能基を導入した自己分散型顔料、上記顔料の表面にポリマー成分をグラフト処理したグラフト化顔料、上記顔料の表面を樹脂で完全に被覆することで機能化したカプセル化顔料等として用いてもよい。
【００３３】
上記顔料の含有量は、着色剤としての機能を発現させる量が望ましく、好ましくは、インクジェット記録用水性顔料インク組成物全量に対して０．１重量％以上２０重量％以下、より好ましくは、０．５重量％以上１０重量％以下である。上記含有量が０．１重量％に満たない場合は、印字濃度が不十分になる傾向にあり、上記含有量が２０重量％を超えると、着色剤としての効果が飽和するだけではなくインクの粘度が上昇する傾向にある。
【００３４】
上記顔料の分散には、例えばビーズミル、ボールミル、サンドミル、アトライター、ロールミル、ジェットミル、ホモジナイザ、ペイントシェーカ、ニーダー、アジテータ、ヘンシェルミキサ、コロイドミル、超音波ホモジナイザ、パールミル、湿式ジェットミル等の分散装置を用いることができる。
【００３５】
また、上記顔料の分散を行う際に用い得る分散剤としては、その種類に特に制限はないが、公知の高分子分散剤を用いることが好ましい。分散剤の含有量は、使用目的により適宜選択されるが、例えば、インクジェット記録用水性顔料インク組成物全量に対し、０．０５重量％以上５重量％以下であることが好ましく、より好ましくは０．１重量％以上２重量％以下である。
【００３６】
（その他の成分）
本発明のインクジェット記録用水性顔料インク組成物は、炭素数が４〜６の炭化水素に、２又は３個の水酸基が結合した水溶性化合物を更に含むことができる。
【００３７】
上記水溶性化合物の例としては、１，２−ブタンジオール、１，４−ブタンジオール、１，３−ブタンジオール、２，４−ペンタンジオール、１，５−ペンタンジオール、２−メチル−２，４−ペンタンジオール、１，２−シクロヘキサンジオール、１，４−シクロヘキサンジオール、トリメチロールエタン、１，２，４−ブタントリオール、１，２，６−ヘキサントリオール、１，２，５−ペンタントリオール、３−メチル−１，５−ペンタンジオール、３−ヘキセン−２，５−ジオール等が挙げられる。これらの水溶性化合物は単独で使用してもよいし、２種類以上を混合して使用してもよい。
【００３８】
本発明のインクジェット記録用水性顔料インク組成物は、乾燥促進、インクジェットヘッドの吐出安定性の向上、保湿性の付与のため、有機溶剤を更に含むことができる。
【００３９】
上記有機溶剤としては、炭素数１〜４の脂肪族アルコール、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、又はイソブチルアルコール等；グリセリン、エチレングリコール、ジエチレングリコール、トリエチレングリコール、プロピレングリコール、ジプロピレングリコール、ヘキシレングリコール、２，２’−チオジエタノール、ポリエチレングリコール、ポリプロピレングリコール等の高沸点低揮発性の多価アルコール類及びこれらのモノエーテル化物、ジエーテル化物；エステル化物、例えばエチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル等が用いられ、その他２−ピロリドン、Ｎ−メチル−２−ピロリドン、Ｎ−エチル−２−ピロリドン、１，３−ジメチルイミダゾリジノン、モノエタノールアミン、Ｎ，Ｎ−ジメチルエタノールアミン、Ｎ，Ｎ−ジエチルエタノールアミン、ジエタノールアミン、Ｎ−ｎ−ブチルジエタノールアミン、トリイソプロパノールアミン、トリエタノールアミン等の含窒素有機溶剤、γ−ブチロラクトン等が挙げられる。
【００４０】
本発明では、上記水溶性化合物と上記有機溶剤との合計含有量は、インクジェット記録用水性顔料インク組成物全量に対して２重量％以上３０重量％以下であることが好ましく、より好ましくは５重量％以上２０重量％以下である。この範囲が好ましい理由は、３０重量％を超えると、（１）水性とは言い難い、（２）塗膜乾燥が不十分、等の問題が生じ、インクジェット記録用水性顔料インクとしての利用には不向きである傾向にあり、２重量％未満になると、吐出不良などの問題が生じる傾向にあるからである。
【００４１】
本発明のインクジェット記録用水性顔料インク組成物には、必要に応じて、インクジェット記録用のインク分野で従来から用いられている、消泡剤、殺菌剤、保湿剤、ｐＨ調整剤、貯蔵安定剤、ゲル化防止剤等の添加剤を添加することができる。
【実施例】
【００４２】
以下、実施例に基づいて本発明を詳細に説明する。但し、本発明は以下の実施例に限定されるものではない。また、特に指摘がない場合、下記において、「部」は「重量部」を意味する。また、下記において、「エマルジョン樹脂分散体」とは、本発明のエマルジョン樹脂を含む水溶液のことを意味する。
【００４３】
（実施例１）
＜顔料分散体の調製＞
先ず、以下の材料を下記の割合で混合・攪拌後、東洋精機社製のペイントシェーカを用いて、直径０．３ｍｍのジルコニアビーズを分散メディアとして６０分間分散して顔料分散体を得た。
（１）顔料（三菱化学社製、商品名“ＭＣＦ＃１０００”）：２０部
（２）分散剤（スチレンアクリル酸共重合体、酸価：２５０）：６部
（３）消泡剤（日信化学工業社製、商品名“サーフィノール１０４Ｅ”）：０．２部
（４）水：７３．８部
【００４４】
＜インクジェット記録用水性顔料インクの調製＞
次に、上記顔料分散体と以下の材料とを下記の割合で混合・攪拌し、実施例１のインクジェット記録用水性顔料インクを得た。
（１）顔料分散体：７．５部
（２）モノステアリン酸ジグリセリル（日光ケミカルズ社製のポリグリセリン脂肪酸エステル界面活性剤、商品名“ＮＩＫＫＯＬ  ＤＧＭＳ”）：０．５部
（３）エマルジョン樹脂分散体（ＢＡＳＦ社製のアクリル系エマルジョン、商品名“ジョンクリル５３７Ｊ”、ガラス転移温度：４９℃）：１０部
（４）消泡剤（エボニックデグサ社製のアルコキシアルコール系調整剤、商品名“ＴＥＧＯ  ＷＥＴ５０５”）：０．３部
（５）防腐剤（アーチケミカル社製、商品名“プロクセルＧＸＬ(Ｓ)”）
（６）２−ピロリドン（ＢＡＳＦ社製の溶剤）：５部
（７）トリエチレングリコールモノブチルエーテル（日本乳化剤社の溶剤）：８部
（８）水：６８．６部
【００４５】
（実施例２）
モノステアリン酸ジグリセリルに代えて、モノイソステアリン酸ジグリセリル（日光ケミカルズ社製のポリグリセリン脂肪酸エステル界面活性剤、商品名“ＮＩＫＫＯＬ  ＤＧＭＩＳ”）を０．５部用いた以外は、実施例１と同様にしてインクジェット記録用水性顔料インクを作製した。
【００４６】
（実施例３）
モノステアリン酸ジグリセリルに代えて、モノラウリン酸ヘキサグリセリル（日光ケミカルズ社製のポリグリセリン脂肪酸エステル界面活性剤、商品名“ＮＩＫＫＯＬ  Ｈｅｘａｇｌｙｎ１−Ｌ”）を０．５部用いた以外は、実施例１と同様にしてインクジェット記録用水性顔料インクを作製した。
【００４７】
（実施例４）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用いた以外は、実施例１と同様にしてインクジェット記録用水性顔料インクを作製した。
【００４８】
（実施例５）
モノステアリン酸ジグリセリルに代えて、トリオレイン酸デカグリセリル（日光ケミカルズ社製のポリグリセリン脂肪酸エステル界面活性剤、商品名“ＮＩＫＫＯＬ  Ｄｅｃａｇｌｙｎ３−ＯＶ”）を０．５部用いた以外は、実施例１と同様にしてインクジェット記録用水性顔料インクを作製した。
【００４９】
（実施例６）
モノステアリン酸ジグリセリルに代えて、モノオレイン酸デカグリセリル（日光ケミカルズ社製のポリグリセリン脂肪酸エステル界面活性剤、商品名“ＮＩＫＫＯＬ  Ｄｅｃａｇｌｙｎ１−ＯＶ”）を０．５部用いた以外は、実施例１と同様にしてインクジェット記録用水性顔料インクを作製した。
【００５０】
（実施例７）
モノステアリン酸ジグリセリルに代えて、デカステアリン酸デカグリセリル（日光ケミカルズ社製のポリグリセリン脂肪酸エステル界面活性剤、商品名“ＮＩＫＫＯＬ  Ｄｅｃａｇｌｙｎ１０−ＳＶ”）を０．５部用いた以外は、実施例１と同様にしてインクジェット記録用水性顔料インクを作製した。
【００５１】
（実施例８）
モノステアリン酸ジグリセリルに代えて、デカイソステアリン酸デカグリセリル（日光ケミカルズ社製のポリグリセリン脂肪酸エステル界面活性剤、商品名“ＮＩＫＫＯＬ  Ｄｅｃａｇｌｙｎ１０−ＩＳＶ”）を０．５部用いた以外は、実施例１と同様にしてインクジェット記録用水性顔料インクを作製した。
【００５２】
（実施例９）
モノステアリン酸ジグリセリルに代えて、デカオレイン酸デカグリセリル（日光ケミカルズ社製のポリグリセリン脂肪酸エステル界面活性剤、商品名“ＮＩＫＫＯＬ  Ｄｅｃａｇｌｙｎ１０−ＯＶ”）を０．５部用いた以外は、実施例１と同様にしてインクジェット記録用水性顔料インクを作製した。
【００５３】
（実施例１０）
実施例１で作製した顔料分散体に代えて、キャボット社製の顔料自己分散体“ＣＡＢ−Ｏ−ＪＥＴ２００”（商品名）を１０部用い、モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、水を６６．１部用いた以外は、実施例１と同様にしてインクジェット記録用水性顔料インクを作製した。
【００５４】
（実施例１１）
実施例１で作製した顔料分散体に代えて、キャボット社製の顔料自己分散体“ＣＡＢ−Ｏ−ＪＥＴ２００”（商品名）を１０部用い、モノステアリン酸ジグリセリルに代えて、トリオレイン酸デカグリセリル（日光ケミカルズ社製のポリグリセリン脂肪酸エステル界面活性剤、商品名“ＮＩＫＫＯＬ  Ｄｅｃａｇｌｙｎ３−ＯＶ”）を０．５部用い、水を６６．１部用いた以外は、実施例１と同様にしてインクジェット記録用水性顔料インクを作製した。
【００５５】
（実施例１２）
実施例１で作製した顔料分散体に代えて、キャボット社製の顔料自己分散体“ＣＡＢ−Ｏ−ＪＥＴ２００”（商品名）を１０部用い、モノステアリン酸ジグリセリルに代えて、モノオレイン酸デカグリセリル（日光ケミカルズ社製のポリグリセリン脂肪酸エステル界面活性剤、商品名“ＮＩＫＫＯＬ  Ｄｅｃａｇｌｙｎ１−ＯＶ”）を０．５部用い、水を６６．１部用いた以外は、実施例１と同様にしてインクジェット記録用水性顔料インクを作製した。
【００５６】
（実施例１３）
実施例１で作製した顔料分散体に代えて、キャボット社製の顔料自己分散体“ＣＡＢ−Ｏ−ＪＥＴ２００”（商品名）を１０部用い、モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を１０部用い、水を６６．１部用いた以外は、実施例１と同様にしてインクジェット記録用水性顔料インクを作製した。
【００５７】
（実施例１４）
実施例１で作製した顔料分散体に代えて、キャボット社製の顔料自己分散体“ＣＡＢ−Ｏ−ＪＥＴ２００”（商品名）を１０部用い、モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、ユニチカ社製のポリエステル系エマルジョン“エリーテルＫＡ−５０７１Ｓ”（商品名、ガラス転移温度：６７℃）を１０部用い、水を６６．１部用いた以外は、実施例１と同様にしてインクジェット記録用水性顔料インクを作製した。
【００５８】
（実施例１５）
モノステアリン酸ジグリセリルに代えて、トリオレイン酸デカグリセリル（日光ケミカルズ社製のポリグリセリン脂肪酸エステル界面活性剤、商品名“ＮＩＫＫＯＬ  Ｄｅｃａｇｌｙｎ３−ＯＶ”）を０．３部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を１０部用い、水を６８．８部用いた以外は、実施例１と同様にしてインクジェット記録用水性顔料インクを作製した。
【００５９】
（実施例１６）
モノステアリン酸ジグリセリルに代えて、トリオレイン酸デカグリセリル（日光ケミカルズ社製のポリグリセリン脂肪酸エステル界面活性剤、商品名“ＮＩＫＫＯＬ  Ｄｅｃａｇｌｙｎ３−ＯＶ”）を０．９部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を１０部用い、水を６８．２部用いた以外は、実施例１と同様にしてインクジェット記録用水性顔料インクを作製した。
【００６０】
（実施例１７）
実施例１で作製した顔料分散体に代えて、キャボット社製の顔料自己分散体“ＣＡＢ−Ｏ−ＪＥＴ２５０”（商品名）を１０部用い、モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、ユニチカ社製のポリエステル系エマルジョン“エリーテルＫＡ−５０７１Ｓ”（商品名、ガラス転移温度：６７℃）を１０部用い、水を６６．１部用いた以外は、実施例１と同様にしてインクジェット記録用水性顔料インクを作製した。
【００６１】
（比較例１）
モノステアリン酸ジグリセリルを添加せず、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を１０部用い、消泡剤の添加量を０．２部とし、水を６９．２部用いた以外は、実施例１と同様にしてインクジェット記録用水性顔料インクを作製した。
【００６２】
（比較例２）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．１部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を１０部用い、消泡剤の添加量を０．２部とし、水を６９．１部用いた以外は、実施例１と同様にしてインクジェット記録用水性顔料インクを作製した。
【００６３】
（比較例３）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を１．１部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を１０部用い、消泡剤の添加量を０．２部とし、水を６８．１部用いた以外は、実施例１と同様にしてインクジェット記録用水性顔料インクを作製した。
【００６４】
（比較例４）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、クラレ社製のポリビニルアルコール“ＰＶＡ−１１７”（商品名、水溶性ポリマー）を１０部用い、消泡剤の添加量を０．２部とし、水を６８．７部用いた以外は、実施例１と同様にしてインクジェット記録用水性顔料インクを作製した。
【００６５】
（比較例５）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、明誠化学社製のポリエチレンオキサイド“アルコックスＬ−６”（商品名、水溶性ポリマー）を１０部用い、消泡剤の添加量を０．２部とし、水を６８．７部用いた以外は、実施例１と同様にしてインクジェット記録用水性顔料インクを作製した。
【００６６】
（比較例６）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を４部用い、消泡剤の添加量を０．２部とし、水を７４．７部用いた以外は、実施例１と同様にしてインクジェット記録用水性顔料インクを作製した。
【００６７】
（比較例７）
モノステアリン酸ジグリセリルに代えて、モノオレイン酸ヘキサグリセリル（日光ケミカルズ社製のポリグリセリン脂肪酸エステル界面活性剤、商品名“ＮＩＫＫＯＬ  Ｈｅｘａｇｌｙｎ１−ＯＶ”）を０．５部用い、エマルジョン樹脂分散体であるＢＡＳＦ社製のアクリル系エマルジョン“ジョンクリル５３７Ｊ”に代えて、ダイセルファインケム社製のアクリル系エマルジョン“アクアブリッドＡＳＴ４９９”（商品名、ガラス転移温度：８０℃）を３０部用い、消泡剤の添加量を０．２部とし、水を４８．７部用いた以外は、実施例１と同様にしてインクジェット記録用水性顔料インクを作製した。
【００６８】
上記実施例１〜１７及び比較例１〜７のインクジェット記録用水性顔料インクに関して、下記に示す方法によって、再分散性、吐出安定性、耐薬品性及び密着性の評価を行った。
【００６９】
（再分散性）
上記実施例及び比較例で得られたインクジェット記録用水性顔料インクを０．１ｇ秤量してプラスチック容器に入れ、上記インクをヘラで薄く延ばして薄膜化した後、その容器を恒温槽に入れ、５０℃で１時間放置し、上記インクを乾燥させた。その後、その容器に上記と同じインクジェット記録用水性顔料インクを１．０ｇ添加して、薄膜化したインクの性状を観察した。
【００７０】
その結果、薄膜化したインクが、３０秒以内に追加したインクに溶解（再分散）した場合を再分散性：Ａ（優秀）、３１秒から６０秒以内に追加したインクに溶解（再分散）した場合を再分散性：Ｂ（良好）、及び６０秒経過しても追加したインクに溶解（再分散）しなかった場合を再分散性：Ｃ（不良）と評価した。上記再分散性が高いと、吐出前の印刷ヘッドでのインクの非乾燥性が向上する。
【００７１】
（吐出安定性）
上記実施例及び比較例で得られたインクジェット記録用水性顔料インクをセイコーエプソン社製のインクジェットプリンタ“ＥＭ−９３０Ｃ”を用いて、Ａ４版のＸｅｒｏｘ  Ｐ紙にマイクロソフト社のワードのＭＳ明朝文字をスタイル標準サイズ１０で２０００字／ページの割合で１００ページ連続印字し、印字乱れの状態を観察した。
【００７２】
その結果、印字乱れが１０箇所未満の場合を吐出安定性：Ａ（優秀）、印字乱れが１０箇所以上１００箇所未満の場合を吐出安定性：Ｂ（良好）、及び印字乱れが１００箇所以上の場合を吐出安定性：Ｃ（不良）と評価した。
【００７３】
（耐薬品性）
上記実施例及び比較例で得られたインクジェット記録用水性顔料インクを、厚さ７５μｍのポリエチレンテレフタレートフィルム（未処理品）上に、バーコータ（＃２０）により、乾燥後の厚さが１〜２μｍの塗膜を形成し、６０℃で３分間乾燥させることにより、評価用試料を作製した。次に、その評価用試料の塗膜面を、エタノール５０％を含有した水溶液を含浸させた綿棒を用いて２０回擦って、塗膜の剥離の状態を観察した。
【００７４】
その結果、綿棒で擦っても塗膜が全く剥がれず、塗膜の造膜性及び基材への密着性が良い場合を耐薬品性：Ａ（良好）、擦る回数が１５回以上で剥離が見られ、塗膜の造膜性及び基材への密着性がやや不十分である場合を耐薬品性：Ｂ（やや不良）、及び擦る回数が１５回未満で剥離が見られ、塗膜の造膜性及び基材への密着性が不十分である場合を耐薬品性：Ｃ（不良）と評価した。
【００７５】
（密着性）
上記耐薬品性評価の場合と同様にして評価用試料を作製し、日本工業規格（ＪＩＳ）５６００−５−６−１９９９に準拠した碁盤目剥離試験を行った。その結果、試験升目１００個に対して剥離が全く見られなかった場合を密着性：Ａ（良好）、剥離が１〜５個見られた場合を密着性：Ｂ（やや不良）、及び剥離が６個所以上見られた場合を密着性：Ｃ（不良）と評価した。
【００７６】
表１及び表２に、実施例１〜１７及び比較例１〜７のインクジェット記録用水性顔料インクの再分散性、吐出安定性、耐薬品性及び密着性の評価結果を示した。また、表１及び表２では、インクジェット記録用水性顔料インクに含まれる界面活性剤とバインダの種類及び添加量についても示している。
【００７７】
【表１】
2014024991.tif 000002
【００７８】
【表２】
2014024991.tif 000003
【００７９】
表１及び表２から、本発明の実施例１〜１７のインクは、再分散性、吐出安定性、耐薬品性及び密着性の全てにおいてほぼ満足する結果を得たことが分かる。
【００８０】
一方、ポリグリセリン脂肪酸エステル界面活性剤を添加しなかった比較例１及びその添加量が０．３重量％を下回った比較例２では、再分散性及び吐出安定性が低下し、ポリグリセリン脂肪酸エステル界面活性剤の添加量が１重量％を超えた比較例３では、耐薬品性が低下し、エマルジョン樹脂を使用しなかった比較例４及び５、更にその添加量が５重量％を下回った比較例６では、耐薬品性が低下し、エマルジョン樹脂の添加量が３０重量％以上となった比較例７では、吐出安定性が低下した。
【産業上の利用可能性】
【００８１】
本発明は、プラスチック、金属等のインク非吸収性材料にも印刷が可能であって印刷面の密着性に優れるとともに、吐出安定性にも優れ、更に、吐出後の乾燥性に優れ、低温乾燥後においても耐薬品性に優れた印刷面を実現可能なインクジェット記録用水性顔料インクを提供できる。